(57)【特許請求の範囲】
【請求項１】
ハニカムコアの両端面に繊維強化プラスチック製の表面板が接着された、ハニカムパネルの製造方法であって、
まず、治具と治具の間又は治具とバギングシートの間に、芯材となる該ハニカムコアと、該表面板となる繊維基材とを、積層して密封し、
それから、内部の空気を吸引，減圧することにより、液状の樹脂を注入して、該樹脂を該繊維基材に付着，含浸，硬化させ、
もって、該表面板を得ると同時に、硬化した該樹脂にて該表面板が該ハニカムコアの両端面に接着された、該ハニカムパネルを製造する方法において、
まず、準備される該ハニカムコアは、セル壁にて区画形成された中空柱状の多数のセル空間の平面的集合体よりなると共に、事前にゴム製や樹脂製で一定形状を備えた１個又は複数個のバルーンが、その各該セル空間内に、それぞれ残余隙間空間を存しつつ予め挿入，充填されており、
充填された各該バルーンは、上記吸引，減圧を利用して、各該セル空間内で略球状その他の形状に膨張し、もって各該セル空間内の該残余隙間空間を、ほぼ埋めて充満し、
それから、上述した液状の該樹脂の注入工程が実施されるが、その際、膨張，充満した該バルーンの存在により、注入される該樹脂が該セル空間内に多量に流入することが阻止され、もって充満するほど多量に溜まり，硬化することも阻止される共に、
僅かに残った該残余隙間空間、つまり膨張，充満してコーナーで略アール状，略球面状をなす該バルーンと繊維基材とセル壁端部とで囲まれた該セル空間のコーナーの該残余隙間空間が、フィレット形成スペースとして確保され、もって、流入，硬化した該樹脂にて、隅肉状のフィレットが形成されるので、
製造された該ハニカムパネルは、該ハニカムコアのセル壁端部と表面板との間が、該フィレットによっても接着されていること、を特徴とするハニカムパネルの製造方法。
【発明の詳細な説明】
【技術分野】
【０００１】
本発明は、ハニカムパネルの製造方法に関する。すなわち、芯材であるハニカムコアの両端面に、繊維強化プラスチック製の表面板が接着された、ハニカムサンドイッチパネルの製造方法に関するものである。
【背景技術】
【０００２】
《技術的背景》
繊維強化プラスチック（ＦＲＰ）は、強度と軽量性を兼ね備えており、広く各種用途に使用されている。
そして、繊維強化プラスチックの成形方法としては、ＲＴＭ（ＲＥＳＩＮ  ＴＲＡＮＳＦＥＲ  ＭＯＬＤＩＮＧ）工法が、知られている。すなわち、繊維基材を密封して内部の空気を吸引，減圧することにより、液状樹脂を注入して含浸，硬化させ、もつて繊維強化プラスチックを成形するＲＴＭ工法（ＲＩＭ工法）が、知られている。
ところで、このＲＴＭ工法を、繊維強化プラスチック製表面板のハニカムパネルの製造方法に適用した場合、注入する液状樹脂が、表面板用の繊維基材のみならず、芯材用のハニカムコアのセル空間を充満するほど流入して，溜まり，硬化してしまうことが、多々あった。もって、製造されたハニカムパネルについて、樹脂使用量が多量となり、コスト高となるという指摘や、重量が重くなるという指摘があった。
そこで従来、その対策として多種試みがなされていた。代表的には次のとおり。
【０００３】
《従来技術》
（１）まず、ハニカムコアの代替として発泡材を使用する（ハニカムパネルではなく発泡材パネルとする）技術が、考えられていた。
（２）他方、ハニカムコアのセル空間への前記液状樹脂の流入を阻止すべく、ハニカムコアのセル空間に軽量発泡材を事前に挿入，充填しておく技術も、開発されていた。
（３）更に、このように発泡済みの成型品の発泡材を使用するのではなく、現場発泡材（正確には発泡剤）をハニカムコアのセル空間に注入，発泡，硬化させ、もってセル空間への前記液状樹脂の流入を阻止せんとした技術も、考えられていた。
（４）他方、ハニカムコアのセル空間への前記液状樹脂の流入を阻止すべく、事前にフィルム状接着剤等をハニカムコアに接着しておくことも、試みられていた。
【発明の開示】
【発明が解決しようとする課題】
【０００４】
ところで、ＲＴＭ工法を適用したこの種従来例のハニカムパネルの製造方法については、次のような問題が指摘されていた。
《第１の問題点》
第１に、材料費が嵩み，手間もかかる等、依然としてコスト高である、という問題が指摘されていた。
すなわち、まず前記（１）の発泡材を代替使用するこの種従来例に関しては、ハニカムコアと同等の強度を持つ発泡材は密度が高くなり、コスト高となっていた。前記（２）の発泡材を予め挿入，充填しておくこの種従来例に関しては、発泡材の材料費や、ハニカムコアの厚さとの寸法整合のためのスライス費が嵩むと共に、多数のセル空間への挿入，充填作業に手間がかかり、結局、コスト高となっていた。
前記（３）の発泡材を現場注入，発泡するこの種従来例に関しては、まず、注入，発泡の手間がかかっていた。これと共に、注入量が少ないと発泡材がハニカムコアのセル空間を充満させられず、その隙間に前記液状樹脂が流入，硬化してしまう。逆に注入量が多いと、ハニカムコアのセル空間から余分にはみ出してしまい、その分のカット，除去，廃棄，産廃処理等に手間がかかる。これらの対策としては、過不足ない厳重な適量注入管理を要する等々、結局、コスト高となっていた。
前記（４）の予め接着しておくこの種従来例も、その接着の手間が増すと共に該フィルム状接着剤にあるピンホールにより、セル空間内への前記樹脂の流入，硬化を完全に防ぐことはできなかった。
【０００５】
《第２の問題点》
第２に、樹脂フィレットが形成困難であり、強度面に問題が指摘されていた。すなわち、この種のハニカムパネルでは、ハニカムコアのセル壁と表面板とが、硬化樹脂による隅肉状のフィレットで接着されていることが、接着強度上、そしてパネル強度上必要である（後述する図２の（１）図を参照）。
これに対し、特に前記（２），（３）のこの種従来例にあっては、このようなフィレット形成が困難化することが多かった。前記（３）では、発泡材の注入量が多いと、ハニカムコアの端面と発泡，硬化した発泡材端面とが面一となり、フィレット形成スペースが確保されない。前記（２）では、フィレットを形成しようとすると、パネル両面でハニカムコアより発泡材を凹ませる必要があるが、そのコントロールが困難だった。
【０００６】
《第３の問題点》
第３に、依然として重量が重い、という問題も指摘されていた。特に、前記（１）のこの種従来例では、ハニカムコア並みの強度の発泡材は高密度となり、ハニカムコアより重量が増加してしまう。
又、前記（２）のこの種従来例では、低密度発泡材の使用が可能だが、使用体積が大きいため、結果的に無視できない重量増となってしまう。
【０００７】
《本発明について》
本発明のハニカムパネルの製造方法は、このような実情に鑑み、上記従来例の課題を解決すべくなされたものである。
そして本発明は、第１に、コスト面に優れ、第２に、強度面に優れ、第３に、更に重量面にも優れると共に、第４に、曲面成形が容易であり、取扱いも容易であり、物性付与等も可能な、ハニカムパネルの製造方法を提案することを、目的とする。
【課題を解決するための手段】
【０００８】
《請求項について》
このような課題を解決する本発明の技術的手段は、次の請求項１のとおりである。
請求項１のハニカムパネルの製造方法は、ハニカムコアの両端面に繊維強化プラスチック製の表面板が接着された、ハニカムパネルの製造方法に関する。
すなわち、この製造方法では、まず、治具と治具の間又は治具とバギングシートの間に、芯材となる該ハニカムコアと、該表面板となる繊維基材とを、積層して密封する。
それから、内部の空気を吸引，減圧することにより、液状の樹脂を注入して、該樹脂を該繊維基材に付着，含浸，硬化させる。もって、該表面板を得ると同時に、硬化した該樹脂にて該表面板が該ハニカムコアの両端面に接着された、該ハニカムパネルを製造する。
【０００９】
そして、このような製造方法を前提として、本発明の製造方法の特徴とするところは、次のとおり。
まず、準備される該ハニカムコアは、セル壁にて区画形成された中空柱状の多数のセル空間の平面的集合体よりなると共に、事前にゴム製や樹脂製で一定形状を備えた１個又は複数個のバルーンが、その各該セル空間内に、それぞれ残余隙間空間を存しつつ予め挿入，充填されている。
そして、充填された各該バルーンは、上記吸引，減圧を利用して、各該セル空間内で略球状その他の形状に膨張し、もって各該セル空間内の該残余隙間空間を、ほぼ埋めて充満する。
それから、上述した液状の該樹脂の注入工程が実施されるが、その際、膨張，充満した該バルーンの存在により、注入される該樹脂が該セル空間内に多量に流入することが阻止され、もって充満するほど多量に溜まり，硬化することも阻止される。
これと共に、僅かに残った該残余隙間空間、つまり膨張，充満してコーナーで略アール状，略球面状をなす該バルーンと繊維基材とセル壁端部とで囲まれた該セル空間のコーナーの該残余隙間空間が、フィレット形成スペースとして確保され、もって、流入，硬化した該樹脂にて、隅肉状のフィレットが形成される。
もって、製造された該ハニカムパネルは、該ハニカムコアのセル壁端部と表面板との間が、該フィレットによっても接着されていること、を特徴とする。
【００１０】
《作用等について》
本発明は、このような手段よりなるので、次のようになる。
（１）この製造方法では、ハニカムコア，繊維基材，液状樹脂等が、準備される。
（２）ハニカムコアは、事前にセル空間にバルーンが、残余隙間空間を存しつつ挿入，充填されている。
（３）そしてまず、治具とバギングシート等の間に、ハニカムコアと繊維基材が積層されて、密封される。
（４）それから、内部の空気を吸引，減圧することにより、セル空間内においてバルーンが、残余隙間空間をほぼ埋めるように膨張，充満する。
（５）次に液状樹脂が注入されて、繊維基材に付着，含浸，混入する。
（６）このバルーンにより、注入される液状樹脂が、セル空間内に流入して溜まり，硬化することは、阻止される。
（７）しかも、バルーン，繊維基材，セル壁等に囲まれたフィレットスペースが確保され、もってフィレットが形成される。
（８）そして事後、液状樹脂が硬化すると、硬化樹脂と繊維基材にて繊維強化プラスチック製の表面板が形成される。同時に、硬化樹脂にて表面板がハニカムコアに接着され、もってハニカムパネルが製造される。
【００１１】
（９）さてそこで、この製造方法によると、第１に、バルーンを用いるだけで、液状樹脂がハニカムコアのセル空間内に流入して，溜まり，硬化することは阻止され、もって樹脂使用量が無駄に多量となることも回避される。
第２に、膨張したバルーンは、ハニカムコアのセル壁と表面板間のコーナーにおいて、略アール状，略球面状をなす。そこで、フィレット形成用スペースそして接着強度を確保，保持するフィレットが、確実に形成され、もって、ハニカムコアと表面板間の接着力、そしてパネル強度に優れたハニカムパネルが製造される。。
第３に、ハニカムコアのセル空間は、液状樹脂の流入，硬化が防止されると共に、膨張，充満したバルーンにて空間保持されている。従って、このハニカムパネルは、重量比強度に優れ、軽量性を備えている。
第４に、事前にハニカムコアだけ曲面加工しておくか、又は、ハニカムパネル製造時に全体を曲面加工することによつて、曲面ハニカムパネルも容易に製造可能である。又、膨張前のバルーンは体積が小さく、事前の準備，保管スペースを取らない。更に、このハニカムパネルでは、表面板等にピンホールや割れが生じても、周囲を薄い注入樹脂膜で覆われているバルーンが、小さくなることがないため、内部に水等が溜まることが回避される。セル空間内に結露が生じることもなくなる。
（１０）さてそこで、本発明のハニカムパネルの製造方法は、次の第１，第２，第３，第４の効果を発揮する。
【発明の効果】
【００１２】
《第１の効果》
第１に、コスト面に優れている。すなわち、本発明のハニカムパネルの製造方法では、バルーンの存在により、ＲＴＭ工法で注入される液状樹脂が、セル空間内に多量流入して，溜まり，硬化することは、阻止される。そこで、ＲＴＭ工法の液状樹脂の使用量が多量となり、コスト高となることも重量増となることも回避される。
更に、前述したこの種従来例（１），（２），（３），（４）に比し、材料費や手間が大きく削減される。
すなわち、（１）製作，加工に手間を要する高密度発泡材は使用されない。（２）発泡材の材料費やスライス費が嵩むこともなく、手間がかかる発泡材のセル空間への挿入，充填作業は行われない。（３）発泡材の現場注入後の発泡材のカット，除去，廃棄，産廃処理もなく、更に過不足のない適量注入管理の必要もない。（４）予め接着しておく手間や、ピンホールによるセル空間内への樹脂流入も回避される。
このように、本発明の製造方法によると、簡単，容易，確実に，コスト面にも優れつつ、樹脂流入のないハニカムパネルを製造可能である。
【００１３】
《第２の効果》
第２に、強度面に優れている。すなわち、本発明のハニカムパネルの製造方法では、バルーンが膨張，充満に伴い、セル空間のコーナーに、必ずフィレット形成スペースが確保される。
そこで、フィレットが必ず形成されるようになり、接着強度が向上し、パネル強度も向上する。前述したこの種従来例のように、フィレット形成スペースが確保されないようなことは、回避される。更に、形成されるフィレットの大きさも、バルーンの調整によりコントロール可能であり、必要な接着力を容易に設定可能である。
このように、強度面に優れたハニカムパネルを、製造可能である。
【００１４】
《第３の効果》
第３に、更に重量面にも優れている。すなわち、本発明のハニカムパネルの製造方法では、セル空間が膨張，充満したバルーンに置き換わるため、ＲＴＭ工法で注入される液状樹脂のセル空間への多量流入が、防止される。
そこで、製造されたハニカムパネルでは、ハニカムコアの重量比強度に優れるという特性が、損なわれることなく維持される。又、前述したこの種従来例のように、高密度の発泡材使用により重量が増加することもない。
このように、重量面に優れたハニカムパネルを、製造可能である。
【００１５】
《第４の効果》
第４に、曲面成形が容易であり、取扱いも容易である。すなわち、本発明のハニカムパネルの製造方法では、まず、事前にハニカムコアだけを曲面加工しておくか、又は、ＲＴＭ工法実施時に全体的に曲面加工することにより、容易に曲面ハニカムパネルが製造可能である等、必要な形状のハニカムパネルを容易に製造可能である。
又、バルーンは、事前の準備，保管スペースを取らない。更に、このハニカムパネルは、バルーンの存在により、使用時に結露することも、ピンホールや割れ等によって内部に水等が溜まるようなことも、防止される。
このように、この種従来例に存した課題がすべて解決される等、本発明の発揮する効果は、顕著にして大なるものがある。
【発明を実施するための最良の形態】
【００１６】
《図面について》
以下、本発明のハニカムパネルの製造方法を、図面に示した発明を実施するための最良の形態に基づいて、詳細に説明する。図１,図２は、本発明を実施するための最良の形態の説明に供する。
そして、図１の（１）図は、製造装置正面の断面説明図であり、（２）図〜（７）図は、その要部正面の断面説明図である。そして（２）図，（３）図は、バルーンの第１例を示し、（４）図，（５）図は、バルーンの第２例を示し、（６）図，（７）図は、バルーンの第３例を示す。又、（２）図，（４）図，（６）図等は、バルーンの挿入，充填時を示し、（３）図，（５）図，（７）図等は、バルーンの膨張，充満時を示す。
図２の（１）図は、形成されるフィレットの説明に供し、正面の拡大した断面説明図である。（２）図は、曲面ハニカムパネルの説明に供し、正面の断面説明図である（バルーンの図示は省略）。
【００１７】
《ハニカムパネル１について》
本発明は、ハニカムパネル１の製造方法に関する。そこで、図２の（２）図を参照し、まず、製造されるハニカムパネル１について、説明しておく。
このハニカムパネル１は、芯材であるハニカムコア２の両端面に、繊維強化プラスチック（ＦＲＰ）製の表面板３が接着されてなる。
ハニカムコア２は、セル壁４にて区画形成された中空柱状の多数のセル空間５の平面的集合体よりなる。そして、重量比強度に優れ、軽量であると共に、高い剛性，圧縮強度，剪断強度等の特性を備えている。そして、その両開口端面にそれぞれ表面板３が接着され、もってハニカムパネル（ハニカムサンドイッチパネル）として、使用に供されることが多い。この場合には、平面精度，保温性，遮音性等の特性にも優れており、広く各種の構造材等として使用に供される。
ハニカムコア２のセル壁４の母材としては、アルミニウム箔，ステンレス箔，その他の金属箔や、繊維強化プラスチック，合成紙等々が用いられる。
表面板３は、繊維基材６に樹脂７を付着，含浸，混入等により組み合わせた構造の、繊維強化プラスチック（ＦＲＰ）製よりなる。繊維基材６としては、ガラス繊維，カーボン繊維，ケブラー繊維，アラミド繊維，金属繊維，その他各種の繊維が使用される。樹脂７としては、エポキシ系樹脂，ポリイミド系樹脂，その他の熱硬化性樹脂や熱可塑性樹脂が使用される。
ハニカムパネル１の全体形状は、フラットな平面状，平板状の平面パネルが代表的であるが、図示したように２次曲面，３次曲面，その他の所定曲率を備えた、曲面形状の曲面パネルや立体パネルも、用いられている。
ハニカムパネル１は、このようになっている。
【００１８】
《フィレット８について》
次に、図２の（１）図を参照して、フィレット８について説明する。この種のハニカムパネル１では、ハニカムコア２のセル壁４と表面板３とが、隅肉状のフィレット８で接着されていることが、接着強度上そしてパネル強度上必要である。すなわち、ハニカムコア２のセル壁４両端部と表面板３間の対応スぺースに、樹脂７にてフィレット８が形成されていることが、必要である。
セル壁４両端部のエッジ端面と、対応する表面板３との間が、樹脂７を接着剤として接着されていることを要すると共に（この樹脂７は、表面板３となる繊維基材６に付着，含浸，混入した樹脂７）、その周囲が、同様に接着剤として機能する樹脂７（この樹脂７は、繊維基材６に付着，含浸，混入すると共に若干セル空間５側に流入した樹脂７）にて、フィレット８として、隅肉状に接着されていることが必要である。
フィレット８は、セル空間５内においてセル壁４の両側端部を、それぞれ中に埋め込むように、縦断面略三角形状，アール状の結合隅肉状よりなり、樹脂７にて硬化，形成される。
フィレット８は、このようになっている。
【００１９】
《ハニカムパネル１の製造方法へのＲＴＭ工法の適用について》
次に、図１の（１）図を参照して、ＲＴＭ工法を適用した、ハニカムパネル１の製造方法について、一般的に説明する。
この製造方法では、まず、その製造装置の治具と治具の間、又は治具９とバギングシート１０の間に、芯材となるハニカムコア２と、表面板３となる繊維基材６とを、積層して密封する。それから、内部の空気を吸引，減圧することにより、液状の樹脂７を注入して、液状の樹脂７を繊維基材６に含浸，硬化させ、もって、繊維強化プラスチック製の表面板３を得ると同時に、これがハニカムコア２の両端面に接着され、もってハニカムパネル１を製造する。
【００２０】
このような製造方法について、更に詳述する。この製造方法では、まずその製造装置について、その治具９上に下面側の繊維基材６が、複数枚重ねて戴置される。この複数枚の繊維基材６は、その繊維方向の角度が異なるように、戴置される。
それからハニカムコア２が、開口端面を上下に向けた姿勢で、その上に戴置される。そしてその上に、上面側の繊維基材６が複数枚、下面側と同様に戴置される。更に、表面板３としての表面性状調整，平滑性付与用のピールプライや、空気や注入される液状の樹脂７の拡散，流れを促進する網状のネットシートが、被せられる。
しかる後、密封用のバキュームバッグである樹脂フィルム製等のバギングシート１０で、全体が覆われ、その外周縁がシーラントテープ１１で、治具９の外周端に密封シールされる。
それから、製造装置に付設されたバキュームポンプ１２にて、内部の密封空間の空気を吸引，減圧することにより（例えば真空吸引により）、その圧力差を利用して、容器１３内の液状の樹脂７が、内部へと注入されて流入する。そして液状の樹脂７は、積み重ねられた繊維基材６を通りつつ、繊維基材６に付着，含浸，混入されて行く。
その際、液状の樹脂７が、繊維基材６とハニカムコア２のセル壁４のエッジ端面との間のコーナーに付着されれば、理想的である。両者間に接着用のフィレット８が、注入された樹脂７にて形成されれば、理想的であり望ましい。しかしながら実際は、前述した背景技術欄中の技術的背景欄で説明したように、（本発明によらないと、）セル空間５には注入された樹脂７が全体的に充満，硬化してしまい、重量増が重大問題化してしまうことになる。
さて樹脂７は、このようにして繊維基材６等に付着，含浸，混入した後、硬化する。もって、このような樹脂７にて、繊維基材６が繊維強化プラスチック製の表面板３となる。なお上述したように、セル壁４両端部のエッジ端面と表面板３間のコーナーにフィレット８が形成されれば、理想的である。図中１４は、バルブである
このように、ハニカムコア２と表面板３が一体化された、ハニカムコアパネル１が製造される。ＲＴＭ工法のハニカムコアパネル１の製造方法への適用については、以上の通り。
【００２１】
《バルーン１５の概要について》
以下、本発明のバルーン１５について、図１の（２）図〜（７）図，図２の（１）図等を参照して、説明する。
本発明の製造方法では、ハニカムコア２のセル空間５に、予めバルーン１５が充填されており、充填されていたバルーン１５が、上述した製造方法の吸引，減圧工程において、セル空間５内に膨張，充満する。この時、バルーン１５は周囲の減圧により膨張するが、その結果、バルーン１５内の圧力は負圧となるため、大気圧で押し付けれているバギングシート１０を押し上げて、繊維基材６とハニカムコア２のセル壁４とが離れてしまい接着不良となるようなことはない。
すなわち、準備されるハニカムコア２は、事前にゴム製や樹脂製のバルーン１５が、その各セル空間５内に、それぞれ残余隙間空間１６を存しつつ挿入されている。そして、この各バルーン１５は、製造工程の吸引，減圧を利用して、各セル空間５内で略球状その他の形状に膨張し、もって各セル空間５内の残余隙間空間１６をほぼ埋めて、各セル空間５内に充満する。
【００２２】
このようなバルーン１５について、更に詳述する。まずバルーン１５は、少なくともセル空間５に挿入，充填可能なサイズよりなり、セル空間５のセルサイズとセル高さ、つまりセル容量を勘案して準備される。バルーン１５は、図示のように略球形が代表的であるが、有頂有底の四角筒状や、角筒と上下半球を組み合わせた略カプセル状、その他の各種形状も可能である。
そしてバルーン１５は、前述したハニカムパネル１の製造に際し、事前に予め、１個のセル空間５について、残余隙間空間１６を存しつつ少なくとも１個を挿入，充填されるが、２個その他複数個を挿入，充填することも可能である（図１の（２）図，（４）図，（６）図等を参照）。バルーン１５内には、１気圧の空気が封入，内部充填されているのが代表的である。
そして、ハニカムコア２のセル空間５に挿入，充填されていたバルーン１５は、前述したハニカムパネル１の製造工程において、液状の樹脂７を注入するための密封空間内空気の吸引，減圧により、セル空間５内で略球状その他の形状に膨張する。もって、セル空間５にあった残余隙間空間１６をほぼ埋め尽くす程度に、各セル空間５内に充満する（図１の（３）図，（５）図、（７）図等を参照）。
バルーン１５は、概略このようになっている。
【００２３】
《バルーン１５の詳細について》
更に、バルーン１５の詳細について説明する。バルーン１５の設計に際しては、更に、挿入，充填時において事前にバルーン１５内に封入，内部充填，内包される空気等の初期内圧と、バルーン１５の膜厚とバルーン１５の材料に基づくヤング率と、製造工程で実施される減圧値，負圧値，真空値、等が勘案される。
そして、これらを調整することにより、膨張，充満時におけるセル空間５内でのバルーン１５の膨張度，大きさ，充満度を、コントロール可能となる。
又これにより、フィレット８形成スペースの大小、そして形成されるフィレット８の大小を、コントロール可能となる。すなわち、膨張したバルーン１５がセル空間５内をくまなく埋め尽くすほど、小さなフィレット８形成スペースしか残らず、埋め尽くし度が低下するほど、大きなフィレット８形成用スペースが残って形成される。
【００２４】
ところで、バルーン１５内には、熱伝導率，比誘電率，その他に関する物性を付与可能な気体を、空気に代え又は空気と共に、内部充填するようにしてもよい。その場合は、事後のハニカムパネル１の使用時において、その物性に応じた機能を発揮可能となる。例えば伝熱性，誘電性等の機能を、ハニカムパネル１に持たせることが可能となる。
又、バルーン１５について、その外表面に粘着性が付与しておき、セル空間５を形成するセル壁４に対し、またバルーン１５同士で、粘着可能としておくことも考えられる。
すなわち、ハニカムパネル１として製造される前の準備段階のハニカムコア２は、上下端面が開放されており、そのままでは持ち運びに際し、そのセル空間５に挿入，充填されたバルーン１５が、外部落下してしまう虞がある。これに対し、バルーン１５の外表面に粘着性を付与しておくと、このような外部落下の虞は回避される。
なお、挿入，充填される準備段階のバルーン１５について、セル空間５のセルサイズに見合ったサイズ、つまりセル壁４間に十分行き渡るサイズに設定しておくことによっても、このような外部落下は回避可能である。
バルーン１５は、このようになっている。
【００２５】
《作用等》
本発明のハニカムパネル１の製造方法は、以上説明したように構成されている。そこで、以下のようになる。
（１）この製造方法では、まず、ハニカムコア２，繊維基材６，液状の樹脂７等が準備される。
【００２６】
（２）ハニカムコア２は、事前に予めその各セル空間５に、それぞれバルーン１５が挿入，充填されている（図１の（２）図、（４）図，（６）図等を参照）。なお、各セル空間５には、バルーン１５の他、残余隙間空間１６が存している。
【００２７】
（３）そして、この製造方法では、ＲＴＭ工法が実施される（図１の（１）図を参照）。まず、製造装置の治具と治具の間、又は、図示のように治具９とバギングシート１０の間に、ハニカムコア２と繊維基材６とが、積層され挟まれた後、全体が密封される。
【００２８】
（４）それから、内部の空気を吸引，減圧することにより、ハニカムコア２の各セル空間５に挿入，充填されていたバルーン１５が、それぞれ各セル空間５内で膨張する。
そして、各セル空間５内において、残余隙間空間１６をほぼ埋めるように充満する（図１の（３）図，（５）図，（７）図を参照）。
【００２９】
（５）次に、このような吸引，減圧工程において生じたその圧力差に基づき、液状の樹脂７が内部に注入される。もって、内部に流入した液状の樹脂７が、繊維基材６内を拡散して、繊維基材６に付着，含浸，混入する。
【００３０】
（６）このように、バルーン１５が各セル空間５内で膨張，充満するので、このようなバルーン１５の存在により、ＲＴＭ工法により吸入される液状の樹脂７が、セル空間５内に多量に流入して、溜まり，硬化することは阻止される。フィレット８形成スペース以外の空間は、大部分がバルーン１５で占められており、その部分に樹脂７は流入できない。僅かに発生するバルーン隙間空間１７には樹脂７が流入するも、そのおかげで、ピンホール，割れ等により、バルーン１５周囲の圧力が上昇しても、容易にバルーン１５は収縮せず、ハニカムパネル１内部に水等が溜まることが回避される。
【００３１】
（７）さて、上述により繊維基材６に付着，含浸，混入した樹脂７が硬化すると、硬化した樹脂７と繊維基材６にて、繊維強化プラスチック製の表面板３が形成される。
これと同時に、硬化したフィレット８の樹脂７にて、このように形成された表面板３が芯材であるハニカムコア２の両端面のセル壁４に接着され、もって、ハニカムパネル１が製造される（図２の（２）図を参照）。
【００３２】
（８）さてそこで、このハニカムパネル１の製造方法によると、次の第１，第２，第３，第４のようになる。
第１に、この製造方法では、膨張，充満したバルーン１５の存在により、ＲＴＭ工法で注入される液状の樹脂７が、ハニカムコア２のセル空間５内に多量に流入して，溜まり，硬化することが、確実に阻止される。従って、液状の樹脂７の使用量が無駄に多量となることも、回避される。
更に、この製造方法では、事前にセル空間５にバルーン１５を挿入，充填しておくだけで、上述したように、多量の液状の樹脂７のハニカムコア２への流入が阻止される。つまり、バルーン１５を用いるという簡単な手段により、容易かつ確実に、樹脂７のハニカムコア２への流入が阻止される。
しかもこれらは、手間がかかることがなく、高額なコストが発生することもなく、実現される。
【００３３】
第２に、この製造方法では、バルーン１５がハニカムコア２の各セル空間５内で膨張，充満するものの、各セル空間５のハニカムコア２のセル壁４と表面板３との間のコーナーには、フィレット８形成用スペースが必ず形成される（図２の（１）図を参照）。
つまり、膨張したバルーン１５は、その大部分が、ハニカムコア２のセル壁４や表面板３に当接して押えられるが、上記コーナーにてこのように当接せず押えられていない部分が、略アール状，略球面状をなす。そこで、これに対応して略アール状，略球面状をなす残った僅かな残余隙間空間１６にて、フィレット８形成用スペースが確保される。
そこで、芯材であるハニカムコア２のセル壁４と、表面板３との間に、接着強度を補強，増強するフィレット８が、確実に形成されるようになる。もって製造されたハニカムパネル１は、ハニカムコア２と表面板３間の接着力に優れており、優れたパネル強度を備えるようになる。
【００３４】
第３に、この製造方法では、膨張，充満したバルーン１５の存在により、ＲＴＭ工法で注入される液状の樹脂７のセル空間５内への流入，溜まり，硬化等が、確実に防止される。そこで、製造されたハニカムパネル１において、芯材であるハニカムコア２の各セル空間５は、膨張したバルーン１５が充満することによって、重層的に空間保持，空洞維持される。
従って、製造されたハニカムパネル１は、ハニカムコア２の重量比強度に優れるという特性が維持され、軽量性が確保される。
【００３５】
第４に、この製造方法では、事前にハニカムコア２を曲面成形しておいてから、ＲＴＭ工法を実施することにより（図１の（１）図を参照）、表面板３も共に曲面加工された曲面ハニカムパネルを、容易に製造可能である。
又、ＲＴＭ工法を実施する際に同様に、柔軟性を備えたハニカムコア２と表面板３とを、共に曲面成形することによつても、曲面ハニカムパネルを製造可能である。
又、膨張前のバルーン１５は、体積が小さく（減圧下で膨張するので、常圧下での体積は小さい）、加圧により更に小さくすることも可能であり、事前の準備，保管スペースを取らない。
更に、このハニカムパネル１は、使用時において、繊維強化プラスチック製の表面板３等に、もしもピンホールや割れが生じるようなことがあっても、膨張，充満したバルーン１５の存在により、セル空間５に水等が外部から浸入して溜まるようなことも、防止される。
【図面の簡単な説明】
【００３６】
【図１】本発明に係るハニカムパネルの製造方法について、発明を実施するための最良の形態の説明に供し、（１）図は、製造装置正面の断面説明図であり、（２）図〜（７）図は、その要部正面の断面説明図である。  そして、（２）図，（３）図は、バルーンの第１例を示し、（４）図，（５）図は、バルーンの第２例を示し、（６）図，（７）図は、バルーンの第３例を示す。又、（２）図，（４）図，（６）図等は、バルーンの挿入，充填時を示し、（３）図，（５）図，（７）図等は、バルーンの膨張，充満時を示す。
【図２】同発明を実施するための最良の形態の説明に供し、（１）図は、形成されるフィレットの説明に供し、正面の拡大した断面説明図である。（２）図は、曲面ハニカムパネルの説明に供し、正面の断面説明図である（バルーンの図示は省略）。
【符号の説明】
【００３７】
１  ハニカムパネル
２  ハニカムコア
３  表面板
４  セル壁
５  セル空間
６  繊維基材
７  樹脂
８  フィレット
９  治具
１０  バギングシート
１１  シーラントテープ
１２  バキュームポンプ
１３  容器
１４  バルブ
１５  バルーン
１６  残余隙間空間
１７  バルーン隙間空間
【図１】
0005253778.tif 000002
【図２】
0005253778.tif 000003